"式Iで表される化合物。[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。R4は、炭素数1~8のアルキル基、炭素数1~6のアルコキシ基、水酸基、シアノ基又はニトロ基を表す。mは、0~2の整数を表す。mが2の場合、2つのR3は互いに同一であるか相異なる。nは、0~3の整数を表す。pは、0~3の整数を表す。pが2以上の場合、同一環上に存在する複数のR4は互いに同一であるか相異なる。]式I’で表される化合物。[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。R4は、炭素数1~8のアルキル基、炭素数1~8のアルコキシ基、水酸基、シアノ基、ニトロ基を表す。mは、0~2の整数を表す。mが2の場合、2つのR3は互いに同一であるか相異なる。nは、0~3の整数を表す。pは、0~3の整数を表す。pが2以上の場合、同一環上に存在する複数のR4は互いに同一であるか相異なる。]R1及びR2が、それぞれ独立に、水素原子又はメチル基である請求項1又は2記載の化合物。R3が、-SO3H又は-SO3-Mである請求項1~3のいずれか記載の化合物。mが、0又は1である請求項1~4のいずれか記載の化合物。nが、1である請求項1~5のいずれか記載の化合物。R4が、メチル基である請求項1~6のいずれか記載の化合物。pが、0又は1である請求項1~7のいずれか記載の化合物。式II[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。mは、0~2の整数を表す。mが2の場合、2つのR3は互いに同一であるか相異なる。で表される化合物と、式III[式III中、nは0~3の整数を表す。R4は、炭素数1~8のアルキル基、炭素数1~8のアルコキシ基、水酸基、シアノ基、ニトロ基を表す。pは、0~3の整数を表す。pが2以上の場合、複数のR4は互いに同一であるか相異なる。]で表される化合物とを反応させる工程を含む式I’[式I’中、R1、R2、R3、R4、m及びnは、それぞれ上記と同じ意味を表す。]で表される化合物の製造方法。式IIで表される化合物と式IIIで表される化合物とを、実質的に溶媒を用いることなく反応させる請求項9記載の製造方法。従来から知られる上記の化合物は、有機溶媒への溶解性が必ずしも十分に満足できるものではなかった。本発明は、以下の[1]~[10]記載の発明を含む。[1]式Iで表される化合物。[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。R4は、炭素数1~8のアルキル基、炭素数1~6のアルコキシ基、水酸基、シアノ基又はニトロ基を表す。mは、0~2の整数を表す。mが2の場合、2つのR3は互いに同一であるか相異なる。nは、0~3の整数を表す。pは、0~3の整数を表す。pが2以上の場合、同一環上に存在する複数のR4は互いに同一であるか相異なる。][2]式I’で表される化合物。[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。R4は、炭素数1~8のアルキル基、炭素数1~8のアルコキシ基、水酸基、シアノ基、ニトロ基を表す。mは、0~2の整数を表す。mが2の場合、2つのR3は互いに同一であるか相異なる。nは、0~3の整数を表す。pは、0~3の整数を表す。pが2以上の場合、同一環上に存在する複数のR4は互いに同一であるか相異なる。][3]R1及びR2が、それぞれ独立に、水素原子又はメチル基である[1]又は[2]記載の化合物。[4]R3が、-SO3H又は-SO3-Mである[1]~[3]のいずれか記載の化合物。[5]mが、0又は1である[1]~[4]のいずれか記載の化合物。[6]nが、1である[1]~[5]のいずれか記載の化合物。[7]R4が、メチル基である[1]~[6]のいずれか記載の化合物。[8]pが、0又は1である[1]~[7]のいずれか記載の化合物。[9]式II[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。mは、0~2の整数を表す。mが2の場合、2つのR3は互いに同一であるか相異なる。で表される化合物と、式III[式III中、nは0~3の整数を表す。R4は、炭素数1~8のアルキル基、炭素数1~8のアルコキシ基、水酸基、シアノ基、ニトロ基を表す。pは、0~3の整数を表す。pが2以上の場合、複数のR4は互いに同一であるか相異なる。]で表される化合物とを反応させる工程を含む式I’[式I’中、R1、R2、R3、R4、m及びnは、それぞれ上記と同じ意味を表す。]で表される化合物の製造方法。[10]式IIで表される化合物と式IIIで表される化合物とを、実質的に溶媒を用いることなく反応させる[9]記載の製造方法。本発明の化合物は、有機溶媒への溶解性に優れる。本発明の化合物は、式Iで表される化合物以下、化合物Iということがある。である。本発明の化合物には、その互変異性体やそれらの塩も含まれる。かかる塩としては、例えば、リチウム塩、カリウム塩、ナトリウム塩等のアルカリ金属塩等が挙げられる。[式I中、R1及びR2は、それぞれ独立に、水素原子又は炭素数1~6のアルキル基を表す。R3は、-SO3H、-SO3-M、-CO2H又は-CO2-Mを表す。Mは、R114N、Na又はKを表す。R11は、水素原子、炭素数1~20のアルキル基又は炭素数7~10のアラルキル基を表し、4つのR11は、互いに同一であるか相異なる。R4は、炭素数1~8のアルキル基、炭素数1~6のアルコキシ基、水酸基、シアノ基又はニトロ基を表す。mは、0~2の整数を表す。mが2の場合、2つのR3は互いに同一であるか相異なる。nは、0~3の整数を表す。pは、0~3の整数を表す。pが2以上の場合、同一環上に存在する複数のR4は互いに同一であるか相異なる。]R1及びR2は、それぞれ独立に、水素原子又は炭素数1~6のアルキル基であり、原料の入手が容易なことから、水素原子又はメチル基であることが好ましく、水素原子であることがより好ましい。炭素数1~6のアルキル基としては、メチル基、エチル基、プロピル基、イソプロピル基、ブチル基、イソブチル基、ペンチル基、イソペンチル基、ネオペンチル基、ヘキシル基等が挙げられる。R3は、-SO3H、-SO3-M、-CO2H又は-CO2-Mである。ここで、Mは、NR114、Na又はKであり、好ましくはNR114である。R11は、水素原子、炭素数1~20のアルキル基又は炭素数7~10のアラルキル基であり、NR114の4つのR11のうち、少なくとも2つが炭素数5~20のアルキル基であることが好ましい。R4における炭素数1~8のアルキル基としては、メチル基、エチル基、プロピル基、イソプロピル基、ブチル基、イソブチル基、ペンチル基、イソペンチル基、ネオペンチル基、ヘキシル基、ヘプチル基、オクチル基等が挙げられ、中でも、原料の入手が容易なことから、メチル基であることが好ましい。R4における炭素数1~8のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。R11における炭素数1~20のアルキル基としては、メチル基、エチル基、プロピル基、イソプロピル基、ブチル基、イソブチル基、ペンチル基、イソペンチル基、ネオペンチル基、ヘキシル基、ヘプチル基、オクチル基、2-エチルヘキシル基、ノニル基、デシル基、ドデシル基、ヘキサデシル基、イコシル基等が挙げられる。R11における炭素数7~10のアラルキル基としては、ベンジル基、フェニルエチル基、フェニルブチル基等が挙げられる。mは、0~2の整数を表す。なかでも原料の入手の観点から、mは0又は1であることが好ましく、0であることがより好ましい。nは、0~3の整数を表す。なかでも原料の入手の観点から、nは1であることが好ましい。pは、0~3の整数を表す。なかでも原料の入手の観点から、pは0又は1であることが好ましい。化合物Iのうち、製造が容易であることから式I’で表される化合物以下、化合物I’ということがある。が好ましい。[式I’中、R1、R2、R3、R4、m及びnは、それぞれ上記と同じ意味を表す。]化合物I’としては、例えば、それぞれ式I-1~式I-32で表される化合物等が挙げられる。式I-1、式I-3、式I-5、式I-7又は式I-13で表される化合物が好ましく、式I-1又は式I-13で表される化合物がより好ましい。次に、化合物Iのうち化合物I’の製造方法について説明する。化合物I’の製造方法としては、式II[式II中、R1、R2、R3及びmは、それぞれ上記と同じ意味を表す。]で表される化合物以下、化合物IIということがある。と、式III[式III中、R4、n及びpは、それぞれ上記と同じ意味を表す。]で表される化合物以下、化合物IIIということがある。とを反応させる工程を含む製造方法が挙げられる。かかる反応は、溶媒の存在下で実施することもできるが、収率の点から、実質的に溶媒を用いることなく実施することが好ましい。ここで実質的に溶媒を用いることなくとは、化合物IIと化合物IIIとをともに溶解させて反応場を提供し得るのに十分な量の溶媒を用いないことを意味し、通常、化合物IIと化合物IIIの使用量の合計に対して1質量未満、好ましくは0.1質量未満の量であることを意味する。前記溶媒としては、トルエン、キシレン等の炭化水素溶媒;クロロベンゼン、ジクロロベンゼン、クロロホルム等のハロゲン化炭化水素溶媒;メタノール、エタノール、ブタノール等のアルコール溶媒;ニトロベンゼン等のニトロ炭化水素溶媒;メチルイソブチルケトン等のケトン溶媒;1-メチル-2-ピロリドン等のアミド溶媒;等が挙げられる。反応温度は、30°C~180°Cが好ましく、80°C~130°Cがより好ましい。反応時間は、1時間~12時間が好ましく、3時間~8時間がより好ましい。化合物IIIの使用量は、化合物II1モルに対して、好ましくは2モル以上16モル以下であり、より好ましくは2モル以上10モル以下である。反応混合物から目的化合物である化合物I’を取得する方法は特に限定されず、公知の種々の手法が採用できる。例えば、反応混合物を酸例えば、酢酸等と共に混合し、析出した結晶を濾取することができる。前記酸は、予め酸の水溶液を調製してから、反応混合物を前記水溶液に添加することが好ましい。反応混合物を添加するときの温度は、好ましくは10°C以上50°C以下、より好ましくは20°C以上50°C以下、さらに好ましくは20°C以上30°C以下である。また反応混合物を酸の水溶液に添加後は、同温度で0.5~2時間程度攪拌することが好ましい。濾取した結晶は、水などで洗浄し、次いで乾燥することが好ましい。また必要に応じて、再結晶などの公知の手法によってさらに精製してもよい。かくして得られた本発明の化合物は、染料として有用である。また、本発明の化合物は、有機溶媒への溶解性が高いことから、特に、液晶表示装置などの表示装置のカラーフィルターに用いられる染料として有用である。本発明の染料は、本発明の化合物を有効成分とする染料である。本発明の着色組成物は、着色剤以下着色剤Aという場合があるとして本発明の染料を含み、さらに樹脂Bを含むことが好ましい。本発明の着色組成物は、さらに重合性化合物C、重合開始剤D及び溶剤Eを含むことがより好ましい。着色剤Aは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse又はバットVatに分類されている染料等が挙げられる。より具体的には、以下のようなカラーインデックスC.I.番号の染料が挙げられるが、これらに限定されない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び264;C.I.ピグメントバイオレット14、19、23、29、32、33、36、37及び38;C.I.ピグメントグリーン7、10、15、25、36、47及び58等。着色剤Aの含有量は、着色組成物中の固形分に対して、好ましくは5~60質量である。ここで、固形分とは、着色組成物中の、溶剤を除く成分の合計をいう。着色剤A中に含まれる本発明の染料の含有量は、好ましくは3~100質量である。本発明の染料とは異なる染料、及び顔料は、それぞれ単独でも2種以上を組み合わせて本発明の染料と共に用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色組成物の固形分に対して、好ましくは7~65質量であり、より好ましくは13~60質量である。重合性化合物Cは、重合開始剤Dから発生した活性ラジカル、酸等によって重合しうる化合物であれば、特に限定されるものではない。例えば、重合性のエチレン性不飽和結合を有する化合物等が挙げられる。前記の重合性化合物Cとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の重合性化合物Cは、単独でも2種以上を組み合わせて用いてもよい。重合性化合物Cの含有量は、着色組成物の固形分に対して、5~65質量であることが好ましく、より好ましくは10~60質量である。前記の重合開始剤Dとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の重合開始剤Dは、単独でも2種以上を組み合わせて用いてもよい。重合開始剤Dの含有量は、樹脂B及び重合性化合物Cの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Eとしては、例えば、エーテル溶剤、芳香族炭化水素溶剤、ケトン溶剤、アルコール溶剤、エステル溶剤、アミド溶剤等が挙げられる。前記のエーテル溶剤としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素溶剤としては、例えば、ベンゼン、トルエン、キシレン、メシチレン等が挙げられる。前記のケトン溶剤としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール溶剤としては、例えば、メタノール、エタノール、プロパノール、ブタノール、ヘキサノール、シクロヘキサノール、エチレングリコール、グリセリン等が挙げられる。前記のエステル溶剤としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド溶剤としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色組成物における溶剤Eの含有量は、着色組成物に対して、好ましくは70~95質量であり、より好ましくは75~90質量である。本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、染料として有用である。モル吸光係数が高く、かつ有機溶媒への高い溶解性を示すことから、特に、液晶表示装置等の表示装置のカラーフィルタに用いられる染料として有用である。また、本発明の化合物を含む着色組成物は、カラーフィルタをその構成部品の一部として備える表示装置例えば、公知の液晶表示装置、有機EL装置等、固体撮像素子等の種々の着色画像に関連する機器に、公知の態様で利用することができる。次に実施例を挙げて、本発明をさらに具体的に説明する。例中、含有量ないし使用量を表す及び部は、特記ない限り、質量基準である。以下の実施例において、化合物の構造は質量分析LC;Agilent製1200型、MASS;Agilent製LC/MSD型で確認した。実施例1下式II-1で表される化合物12.0部とN-メチル-2-ピロリドン60.0部とピペリジン東京化成工業株製12.6部とを混合し、得られた混合物を60°Cで5時間攪拌した。上記の反応液を室温まで冷却後、水600部、35塩酸100部の混合液中に添加し室温で1時間攪拌した。析出した結晶を吸引濾過の残渣として取得後乾燥し、式I-1で表される化合物12.4部を得た。収率は83であった。式I-1で表される化合物の同定質量分析イオン化モード=ESI:m/z=[MH]503.4ExactMass:502.2実施例2式II-1で表される化合物12.0部とN-メチル-2-ピロリドン60.0部と1-メチルピペリジン東京化成工業株製14.7部とを混合し、得られた混合物を60°Cで5時間攪拌した。上記の反応液を室温まで冷却後、水600部、35塩酸100部の混合液中に添加し室温で1時間攪拌した。析出した結晶を吸引濾過の残渣として取得後乾燥し、式I-13で表される化合物13.8部を得た。収率は88であった。式I-13で表される化合物の同定質量分析イオン化モード=ESI:m/z=[MH]531.2ExactMass:530.2溶解度の測定実施例1及び2でそれぞれ得られた化合物とローダミンB東京化成工業株製のプロピレングリコールモノメチルエーテル以下、PGMEと略す、エチルラクテート以下、ELと略すへの溶解度を、以下のようにして求めた。50mLサンプル管中、下記の割合で化合物と上記溶媒とを混合し、その後、サンプル管を密栓し、30°Cで3分間超音波振動機にて振動させた。ついで室温で30分間放置後、吸引濾過し、その残渣を目視で観察した。不溶物が確認できなかった場合、溶解性は良好であると判断して表1に○と記し、不溶物が確認できた場合は、溶解性は不良であると判断して表1に×と記した。5化合物0.1g、溶媒2g1化合物0.01g、溶媒1g実施例3着色組成物の調製A着色剤:化合物I-1:実施例1で得られた化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア登録商標651;BASFジャパン社製15部E-1溶剤:ジメチルホルムアミド680部を混合して着色組成物を得る。実施例4着色組成物の調製A着色剤:化合物I-13:実施例2で得られた化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア登録商標651;BASFジャパン社製15部E-1溶剤:ジメチルホルムアミド680部を混合して着色組成物を得る。カラーフィルタの作製ガラス上に、上記で得た着色組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。実施例4実施例3において、A着色剤として実施例2で得られた化合物I-13を用いる以外は実施例3と同様にして、着色組成物及びカラーフィルタを得る。上記の結果によれば、本発明の化合物は有機溶媒に対して高い溶解度を示すことがわかる。また、当該化合物を含む着色組成物を用いれば、異物の発生が少なく、高品質なカラーフィルタを作製することが可能である。"